СМЕСЬ ДЛЯ ПОЛУЧЕНИЯ ИСКУССТВЕННОГО СТРОИТЕЛЬНОГО КАМНЯ
MIXTURE FOR MAKING ARTIFICIAL BUILDING STONE

Изобретение относится к промышленности строительных материалов и может быть использовано в производстве искусственного строительного камня методом прессования.
Известен способ получения искусственного прессованного камня методом приготовления сырьевой смеси на основе портландцемента, модифицированных отсевов дробления карбонатных пород - ОДКП и воды при следующем соотношении компонентов, мас.%:
Портландцемент - 20-50;
Отсевы дробления карбонатных пород - 50-80;
1-3% водный раствор плавиковой кислоты - 12 от ОДКП;
Вода - 12 от портландцемента [1].
Недостатком известного решения является повышенный расход цемента.
Техническим результатом является повышение прочности при пониженном расходе цемента.
Технический результат достигается за счет того, что в качестве раствора модификатора отсева дробления карбонатных пород используется 5% раствор акриловой кислоты. Смесь для получения искусственного строительного камня состоит из отсева дробления карбонатных пород - ОДКП, портландцемента и воды. Согласно изобретения ОДКП не ранее чем за 15 мин. до приготовления обрабатывается 5% раствором акриловой кислоты с последующим добавлением портландцемента и воды при следующем соотношении компонентов, масс.%
Портландцемент - 20-30
ОДКП - 70-80
Указанный раствор модификатора - 13±1 от массы ОДКП
Вода - 13±1 от массы портландцемента.
Полученная смесь перемешивается до однородной массы.
№ состава п/п
П/цемент, % сухой смеси
ОДКП, % сухой смеси
Концентрация, водного раствора акриловой кислоты, %
Сод-ие водного раствора, % от ОДКП
Сод-ие воды, % от п/цемента
Прочность при сжатии, через 28 суток, МПа
1
20
80
0
13
13
16,5
2
20
80
5
13
13
27,2
3
20
80
10
13
13
28
4
20
80
15
13
13
28,1
5
30
70
0
13
13
25,8
6
30
70
5
13
13
33,9
7
30
70
10
13
13
34,2
8
30
70
15
13
13
34,3
В сравнении с известным техническим решением предлагаемое изобретение имеет то преимущество, что возрастает прочность искусственного строительного камня при пониженном расходе цемента. Использование отсевов дробления карбонатных пород способствует комплексному использованию природных минеральных ресурсов.
Литература
1. Пат.2386532 Российская Федерация, МПК В28В 3/00. Способ получения искусственного строительного камня / Кононова О.В., Черепов В.Д., Солдатова Е.А., Мартюшина Е.К., Ведерникова О.В.; заявитель и патентообладатель ГОУ ВПО МарГТУ. - №2008148466/03; заявл. 08.12.08; опубл. 20.04.10.